(57)【特許請求の範囲】
【請求項１】
少なくとも片面にトップコーティング層を有するオフセット印刷用塗工紙において、前記トップコーティング層が、
顔料成分１００乾燥重量部（この中に、１以上の中度から強度のオキソニウムイオン（Ｈ３Ｏ＋）供与体で処理した結果、表面及び内部構造改質を持ち、場合により（ｅｖｅｎｔｕａｌｌｙ）ガス状の二酸化炭素でさらに処理され、５〜１００ｎｍの範囲の平均細孔径を有し、内部及び／又は表面細孔を持つナノサイズの表面及び内部細孔構造を持ち、該粒子の７３〜８３％が２μｍより小さく、粒子の３５〜４４％が１μｍより小さいような粒度分布を有する微粒子重質炭酸カルシウムを５〜４０乾燥重量部だけ（ｏｎｌｙ）含み、かつ、非晶質シリカゲル又は沈降シリカを、１５乾燥重量部未満含む）、
バインダ成分を２〜２０乾燥重量部、及び
添加剤を０〜８乾燥重量部の範囲で含む塗工紙。
【請求項２】
前記表面及び内部構造改質を持ち、場合によりガス状の二酸化炭素でさらに処理された微粒子重質炭酸カルシウムが、前記顔料成分中に、１０〜３０乾燥重量部の範囲で含まれる、請求項１に記載の塗工紙。
【請求項３】
前記表面及び内部構造改質を持ち、場合によりガス状の二酸化炭素でさらに処理された微粒子重質炭酸カルシウムが、０．０４〜０．０６μｍの範囲のメジアン細孔径を持ち、及び／又は、前記表面及び内部構造改質を持つ微粒子重質炭酸カルシウムが３０〜８０ｍ２／ｇの範囲の表面積を有する、請求項１又は２に記載の塗工紙。
【請求項４】
前記表面及び内部構造改質を持つ微粒子重質炭酸カルシウムが、いわゆるｒｏｓｅタイプである、請求項１〜３のいずれか１項に記載の塗工紙。
【発明の詳細な説明】
【技術分野】
【０００１】
少なくとも片面に、印刷されるトップコーティング層を有する、マット、絹目／中間光沢又は光沢のある／高光沢な、オフセット印刷用塗工紙。
【背景技術】
【０００２】
枚葉給紙オフセット印刷の分野では、できるだけ素早く、印刷したての用紙をさらに再印刷及び加工できることが望ましいが、同時に、所望の印刷光沢及び所望の解像度を得られるように、用紙の表面内及び表面上に印刷インクをなおも定着させられることが望ましい。この状況において、一方で、物理的なインクの乾燥プロセスが関連し、これは、例えば、細孔から粗い孔までの緩やかな（ｇｒａｄｕａｌ）系又は微細孔の特別な系による、受像コーティングへのインクビヒクルの実際の吸収と関係する。他方、いわゆるインクの化学的な乾燥があり、これは、インク受容層の表面内及び表面上でのインクの固化と関係し、通常、インクの架橋可能な成分の酸化架橋（酸素が関与）によって起こる。この化学的乾燥プロセスは、一方で、赤外線放射によってアシストすることもできるが、架橋プロセスを触媒的にサポートする特定の化学物質をインクに加えることによって促進してもよい。インクの塗布後最初の時点での物理的乾燥が効率的であればあるほど、後の化学的乾燥がより迅速且つより効率的に起こる。
【０００３】
最近では、一般的に、再印刷及び加工までの時間は数時間の範囲であり（標準的な印刷レイアウトの再印刷までの標準値は約１〜２時間、標準的な印刷レイアウトの加工までの標準値は約１２〜１４時間、マット紙はこれらの点で光沢のある紙より厳しい（ｃｒｉｔｉｃａｌ））、現在のインク及び／又は紙技術の深刻な不利点となっている。というのも、これにより、全印刷工程のスピードが落ち、中間保管が必要となるからである。今日、例えば、印刷工程後、電子ビーム硬化又は紫外線放射を使用すれば、時間の短縮は可能であるが、どちらの使用にも、特別なインクと特別な装置が必要となり、印刷工程及びその後に、コスト高を招き、さらなる問題を生じる。
【０００４】
特許文献１及び特許文献２には、この点における改良が記載されている。これら２つの開示の好ましい実施形態では、特定の非晶質シリカ顔料、つまり高(ナノ)微細内部孔を有するシリカゲルを用いて、オフセット印刷にとって非常に有利な素早いインクセット特性及び化学的乾燥特性を得ている。
【先行技術文献】
【特許文献】
【０００５】
【特許文献１】ＷＯ−Ａ−２００７／００６７９４
【特許文献２】ＷＯ−Ａ−２００７／００６７９６
【発明の概要】
【発明が解決しようとする課題】
【０００６】
従って、本発明の目的は、少なくとも片面にトップコーティング層を有するオフセット印刷用の改良されたコーティング及び／又は塗工紙を提供することであり、この紙は、マット、中間光沢又は高光沢であり得る。
【課題を解決するための手段】
【０００７】
この目的は、マットグレードの場合、ＴＡＰＰＩ  ７５°（Ｔａｐｐｉ  ４８０，７５°、ＤＩＮ  ＥＮ  ＩＳＯ  ８２５４-Ｔ１＋２-０３（７５°））光沢度が３５％未満、中間光沢グレードの場合、ＴＡＰＰＩ  ７５°光沢度が３５〜７０％の範囲、及び光沢グレードの場合、ＴＡＰＰＩ  ７５°光沢度が少なくとも７０％である、オフセット印刷用塗工紙を提供することによって達成され、前記塗工紙は、少なくとも片面にトップコーティング層を有し、前記トップコーティング層が、
−顔料成分１００乾燥重量部（この中に、１以上の中度から強度のオキソニウムイオン（Ｈ３Ｏ＋）供与体、及び場合によりガス状の二酸化炭素で処理した結果、ナノサイズの表面及び内部（細孔）構造改質を持つ微粒子重質炭酸カルシウムを５〜４０乾燥重量部だけ（ｏｎｌｙ）含み、ナノサイズの表面及び内部細孔構造とは、好ましくは、５〜１００ｎｍの範囲、好ましくは３０〜７０ｎｍの範囲の平均細孔径を有し、最も好ましくは狭い細孔径分布を有する、内部及び／又は表面細孔を含むことを意味する）、
−バインダ成分を２〜２０乾燥重量部、好ましくは５〜１２乾燥重量部、及び
−（通常の）添加剤を０〜８乾燥重量部の範囲で含む。
【０００８】
好ましくは、マットコート紙の場合、ＴＡＰＰＩ  ７５°光沢度は、３５％未満、好ましくは２５％未満である。高光沢コート紙の場合、好ましくは、Ｔａｐｐｉ  ７５°光沢度は、少なくとも７５％、より好ましくは少なくとも８０％又は８５％でさえある。
【０００９】
具体的には、例えばＵＳ６，６６６，９５３に開示（けれども必ずしもガス状の二酸化炭素での関連する処理をしない）の、及び、例えば、好ましくはＨｙｄｒｏｃａｒｂ  Ｖ７０  Ｒ２４０  ＭＥタイプの、商品名Ｈｙｄｒｏｃａｒｂ  Ｖ７０でスイスのＯｍｙａから入手可能な、提案する（ナノサイズの）表面と内部（細孔）構造改質を持つ微粒子重質炭酸カルシウムを用いると、一方で、たとえ顔料成分の唯一の構成要素でなくとも、高速から超高速なインクセット特性を提供できることがわかった。実際に、意外にも、この顔料の顔料成分のうち高々４０乾燥重量部もあれば十分なことがわかった。具体的には、シリカゲルが顔料成分中に存在する場合に得られるインクセット特性と同様の、全体的にみて(ｏｖｅｒａｌｌ)非常に速いインクセット特性を得ることが可能であることがわかった。つまり、同等でなくとも同様の、全体的にみて非常に速いインクセット特性を保ちながらも、完全な埋め合わせでなくとも少なくとも部分的に置き換えるために、又は、コーティング中のシリカゲル又は一般的な非晶質シリカ顔料を置き換えるために、提案する特定の顔料を使用することができる。これは主要な成果である。というのも、シリカゲルはコーティング工程での取り扱いが困難であり（例えば、シリカゲル水性顔料スラリー及び調製コーティングの低固体の問題や粉末形成の問題）、例えばコーティング組成物の付加的な成分による、補正されなければならない調製コーティングの副作用を多くもたらすだけでなく、それに加えて、シリカゲル顔料が通常比較的高価であるため、置き換えは費用の点において非常に魅力的な利点を提供するからである。
【００１０】
本発明の第１の実施形態によると、表面及び内部構造改質を持ち、場合によりガス状の二酸化炭素でさらに処理された微粒子重質炭酸カルシウムが、顔料成分中に１０〜３０乾燥重量部、好ましくは２０〜３０乾燥重量部の範囲で含まれる。例えば、顔料成分の２５％は、ほぼ理想的な速いオフセット印刷特性を示すのに十分であることがわかった。
【００１１】
別の好ましい実施形態は、表面及び内部構造改質を持ち、場合によりガス状の二酸化炭素でさらに処理された微粒子重質炭酸カルシウムが、約１．５〜２．５μｍの範囲のメジアン粒径を有することを特徴とする。また、表面及び内部構造改質を持ち、場合によりガス状の二酸化炭素でさらに処理された微粒子重質炭酸カルシウムが、０．０１〜０．１μｍの範囲、好ましくは０．０３〜０．０８μｍの範囲、最も好ましくは約０．０５μｍの平均内部細孔径を有すると有利である。実際に、速い吸収速度のための高い推進力を提供するための、全体のインクビヒクル輸送に効果的な約０．１〜１μｍの平均細孔又は空隙径を持つ顔料マトリックス全体に、互いにつながった内部粒子細孔又は空隙のパラレルな系を補完する、約０．０５μｍというこの特定の範囲は、典型的なオフセット印刷インクによくマッチしていて、非常に有利な印刷特性につながるように見える。具体的には、上記Ｈｙｄｒｏｃａｒｂ  Ｖ７０、及び場合により以下に詳述するＰＣＣ顔料によって提供される対応するマトリックスを含む細孔システムは、よくマッチしているように思われ、５０ｎｍの推進力細孔は、１０〜３０ｎｍ細孔という典型的な径範囲を有するシリカゲルの場合と同様に、効果的であると思われる。いかなる理論にも拘束されず（Ｗｉｔｈｏｕｔ  ｂｅｉｎｇ  ｂｏｕｎｄ  ｔｏ  ａｎｙ  ｔｈｅｏｒｙ）、マトリックスを加えた（又はマトリックスと混合した）Ｈｙｄｒｏｃａｒｂ  Ｖ７０タイプの顔料の場合、相対的に大きい細孔のパラレルなトラフィックシステムが、いくらかより効果的でさえあるように見える。
【００１２】
さらに、表面及び内部構造改質を持ち、場合によりガス状の二酸化炭素でさらに処理された微粒子重質炭酸カルシウムは、好ましくは、３０〜８０ｍ２／ｇの範囲、好ましくは５０〜７０ｍ２／ｇの範囲の表面積を有する。さらに、表面及び内部構造改質を持ち、場合によりガス状の二酸化炭素でさらに処理された微粒子重質炭酸カルシウムは、有利には、粒子の７３〜８３％が２μｍより小さく、粒子の３５〜４４％が１μｍより小さいような粒度分布を有することができる。
【００１３】
表面及び内部構造改質を持ち、場合によりガス状の二酸化炭素でさらに処理された微粒子重質炭酸カルシウムが、好ましくはいわゆるｒｏｓｅタイプであれば、最終のマットな、中間光沢の又は高光沢のオフセット紙の速いインクセット特性にとって理想的で非常に良好な空隙率が得られる。このことは、クラスター化されたナノサイズのプレートレット構造を有し、内部ナノサイズ細孔を有するこの顔料の個々の粒子が、通常丸く、ほぼ球形であることを意味し、これらは、ＵＳ２００６／０１６２８８４の添付書類４に開示されているものと、同一でなくとも似ている。また、他のＨｙｄｒｏｃａｒｂ  Ｖ７０形状も可能であり、例えば、以下の文献に記載の、いわゆる卵、ゴルフボール、脳（ｂｒａｉｎ）及びベルーガ／キャビア型であることも可能である。
Achieving  Rapid  Absorption  and  Extensive  Liquid  Uptake  Capacity  in  Porous  Structures  by  Decoupling  Capillarity  and  Permeability:  Nanoporous  Modified  Calcium  Carbonate,  in  Transport  in  Porous  Media  vol.  63,  nr.  2,  pp.  239-259,  May  2006;  又は、
Achieving  Rapid  Absorption  and  Extensive  Liquid  Uptake  Capacity  in  Porous  Structures  by  Decoupling  Capillarity  and  Permeability:  Nanoporous  Modified  Calcium  Carbonate,  in  Colloids  and  Surfaces  A:  Physicochemical  and  Engineering  Aspects,  Vol.  236,  Issues  1-3,  pp.  91-102,  April  1,  2004.
【００１４】
提案するコーティングのさらなる好ましい実施形態は、顔料成分が、非晶質シリカゲル又は沈降シリカを、１５乾燥重量部未満、好ましくは１０乾燥重量部未満、最も好ましくは５乾燥重量部以下含むことを特徴とする。上述のように、本発明の予期しない発見の１つは、例えばＷＯ２００７／００６７９４及びＷＯ２００７／００６７９６に開示されたコーティング組成物の非常に有益な利点を、マットな、中間光沢の及び高光沢の紙に対し、表面及び内部構造改質を持ち、場合によりガス状の二酸化炭素でさらに処理された提案する微粒子重質炭酸カルシウムによって、全部でなくとも少なくとも部分的にシリカを置き換えることにより得られるが、通常、置き換えられるシリカの量は、好ましくは凡そ２〜３、又は４倍の範囲の量の、先に提案の特別に処理した微粒子重質炭酸カルシウムで補わなければならないということである。つまり、例えば、コーティング中のシリカゲル１０部のうち５を置き換えるためには、提案する特別に処理した微粒子重質炭酸カルシウム顔料を１０〜２０部導入することが有益であると分かり、この１０部のシリカゲル全部を置き換えるには、例えば、提案する特別に処理した微粒子重質炭酸カルシウム顔料を２５部導入することができる（もちろん、顔料成分内の他の顔料を対応する分だけ差し引いて）。
【００１５】
本発明のさらなる好ましい実施形態は、顔料成分が、さらなる微粒子炭酸塩及び／又はカオリン及び／又は滑石及び／又は石こう及び／又はサチンホワイト及び／又は水酸化アルミニウム（ＡＴＨ）及び／又は二酸化チタン及び／又は硫酸バリウム及び／又はプラスチック顔料及び／又はこのような用途で通常公知の他の無機又は合成顔料、又はこれらの混合物を含むことを特徴とする。好ましくは、滑石顔料は、顔料成分の０〜１５乾燥重量部、好ましくは３〜１０乾燥重量部を成す。さらに好ましくは、さらなる微粒子炭酸塩は、表面及び内部構造改質のない標準の重質炭酸カルシウム及び／又は沈降炭酸カルシウムであり、カルサイト（例えば偏三角面体、菱面体、角柱、板状）及び／又はアラゴナイト（例えば分かれた又は束になった針）及び／又はバテライト（例えばスフェルライト又は球形）のような任意の公知の特定の結晶変態であるが、好ましくは針状であって、及び／又はこのような顔料の混合物であり、好ましくはアラゴナイト型である。
【００１６】
例えば、顔料成分が、さらなる微粒子の、好ましくは沈降炭酸カルシウム（同様の粒径分布と、好ましくは内部粒子空隙率特性をも持つものであれば、ＰＣＣだけでなく、カオリン又はプラスチック顔料及び／又は滑石及び／又は石こう及び／又はサチンホワイト及び／又は水酸化アルミニウム（ＡＴＨ）及び／又は二酸化チタン及び／又は硫酸バリウム及び／又はプラスチック顔料及び／又はこのような用途で公知の他の無機又は合成顔料、又はこれらの混合物も可能である）顔料を、３０〜７０乾燥重量部、好ましくは４０〜６０乾燥重量部の割合で含む場合、コーティング組成物内のシリカゲル顔料を全部又は実質的に全部置き換えることが可能である。好ましくは、このさらなる微粒子は、粒子の８５〜９５％が１μｍより小さく、粒子の６５〜７５％が０．５μｍより小さく、及び粒子の２５〜３５％が０．２μｍより小さいような粒度分布を有する。従って、好ましくは、さらなる微粒子沈降炭酸カルシウム顔料は特にスティープな粒度分布を有し、最終的なコーティングに最適な速いインクセット特性及び最適な表面光沢特性をもたせるために、表面及び内部構造改質を持ち、場合によりガス状の二酸化炭素でさらに処理された微粒子重質炭酸カルシウムにとって有益な、ほぼ０．１〜１μｍ（全体のインクビヒクル輸送を促進するために効果的）の平均直径を有する互いにつながった粒子内細孔又は空隙のパラレルな系を有する理想的な骨格又はマトリックスを提供する。この目的のために、好ましくは、さらなる微粒子顔料は、０．２〜０．５μｍの範囲のメジアン粒径（ｄ５０）を有し、好ましくは、スティープな粒度分布と好ましくは針状の粒子形態を有する沈降炭酸カルシウム顔料である。
【００１７】
さらなる好ましい実施形態は、さらなる微粒子顔料が、実質的に、顔料粒子内に内部細孔を持たず、実質的に無孔であることを特徴とする。しかしながら、さらなる微粒子顔料は、その粒径の範囲、つまり好ましくは約０．１〜１μｍの細孔径を有する内部粒子細孔／空隙の系を効率よく構築し、及び／又は、さらなる微粒子顔料が、８〜２０ｍ２／ｇの範囲、好ましくは略１０〜１５ｍ２／ｇの範囲の表面積（ＢＥＴ）を有する。
【００１８】
好ましい実施形態によると、本発明の紙は、顔料成分が、１０〜４０乾燥重量部、好ましくは１５〜３０乾燥重量部の割合でさらなる微粒子沈降炭酸カルシウム顔料を１つ又は混合して含み、このさらなる微粒子沈降炭酸カルシウム顔料は、粒子の７０〜９５％が１．６μｍより小さく、粒子の６０〜８０％が１．０μｍより小さく、及び粒子の１０〜２５％が０．４μｍより小さいような粒度分布を有し、好ましくはこのさらなる微粒子顔料が、２０〜８０ｍ２／ｇの範囲、より好ましくは３０〜５０ｍ２／ｇの範囲の表面積を有することを特徴とする。このような紙の顔料成分は、好ましくは、具体的に、表面及び内部構造改質を持ち、場合によりガス状の二酸化炭素でさらに処理された微粒子重質炭酸カルシウム１０〜３０乾燥重量部、好ましくは１５〜２５乾燥重量部、微粒子沈降炭酸カルシウムの1つ又は混合物１０〜３０、好ましくは１５〜２５乾燥重量部、好ましくは少なくとも粒子の９０％が２μｍより小さいような粒度分布を有する、さらなる微粒子重質炭酸カルシウム顔料の１つ又は混合物３０〜５０、好ましくは４０〜５０乾燥重量部、及び好ましくはアミノシラン・カップリング剤で表面処理した及び／又は含浸させた滑石からなる滑石顔料０〜１５、好ましくは３〜１２乾燥重量から実質的に成る。
【００１９】
塗工紙が、その顔料成分が、表面及び内部構造改質を持ち、場合によりガス状の二酸化炭素でさらに処理された微粒子重質炭酸カルシウム２０〜３０乾燥重量部、好ましくは針状の形態を有する微粒子沈降炭酸カルシウム４０〜６０乾燥重量部、好ましくは少なくとも粒子の９０％が２μｍより小さいような粒度分布を有する、さらなる異なる微粒子の、例えば重質炭酸カルシウム顔料１０〜３０乾燥重量部、及び滑石顔料０〜１５、好ましくは３〜１０乾燥重量から成ることを特徴とする場合、いっそうさらなる改良をもたらすことができる。
【００２０】
特に、最終コーティングのインクスカフ（ｉｎｋ  ｓｃｕｆｆ）を減らすことに関して、使用する滑石を、例えば、Ｔａｌｃ  ｄｅ  Ｌｕｚｅｎａｃ（フランス）の製品Ｍｉｓｔｒｏｂｏｎｄ  Ｃ又はＲ１０Ｃ等の有機シラン成分で、表面処理する及び／又は含浸させると有利である。コーティング／含浸／表面処理のためのオルガノシラン及び／又はオルガノシラノール成分は、好ましくは、アミノアルキル系オルガノシラン及び／又はオルガノシラノールである。
【００２１】
特に良好な非常に速いインクセット効果は、トップコーティングだけでなく、トップコーティングに直接隣接した、前記トップコーティングの下の中間コーティングにも、表面及び内部構造改質を持ち、場合によりガス状の二酸化炭素でさらに処理された提案する微粒子重質炭酸カルシウムを含む場合に得ることができる。従って、本発明のさらなる実施形態によると、前記トップコーティング層の下に中間コーティング層があり、この中間コーティング層が顔料成分１００乾燥重量部（この中に、先行するクレームのいずれかに記載の、表面及び内部構造改質を持ち、場合によりガス状の二酸化炭素でさらに処理された微粒子重質炭酸カルシウムを、５〜４０乾燥重量部の範囲で含む）、バインダ成分及び任意に（標準的な）添加剤を含む。好ましくは、中間コーティング層の顔料成分の残りは、炭酸カルシウム、カオリン、滑石、石こう、サチンホワイト、水酸化アルミニウム（ＡＴＨ）、二酸化チタン、硫酸バリウム、プラスチック顔料、又はこのような用途で公知の他の無機又は合成顔料、又はこれらの混合物から選択される、少なくとも1つのさらなる及び異なる微粒子顔料を含み、又は、好ましくはそれらから成り、好ましくはさらなる及び異なる微粒子顔料が、粒子の少なくとも６０％、好ましくは粒子の少なくとも８５又は９０％が２μｍより小さいような粒度分布を有する炭酸カルシウム顔料、又はその２種又は数種の混合物である。通常、中間コーティングは、８〜１３ｇ／ｍ２、好ましく１０〜１２ｇ／ｍ２の範囲の坪量で塗布され、トップコーティングは、８〜１３ｇ／ｍ２、好ましく１０〜１２ｇ／ｍ２の範囲の坪量で塗布される。
【００２２】
好ましくは、本発明の紙は、オフセットパウダーを用いず又はその量を減らして、及び／又は印刷後の照射乾燥なしで、及び／又はオーバープリントワニスを用いず又はその量を減らして、オフセット印刷工程で印刷することができる。さらに、本発明の紙は、魅力的な印刷イメージ、良好な折り特性及び低いインクスカフを示す。
【００２３】
上記のより具体的なコーティング組成物の提案は、好ましくは、上に定義したような光沢を有するマットコート紙用に調整及び適合されている。光沢をより高い値、つまりサテンや高光沢度までシフトさせたい場合には、上記提案物を、通常の顔料成分に（つまり、表面及び内部構造改質を持ち、場合によりガス状の二酸化炭素でさらに処理された具体的に提案する微粒子重質炭酸カルシウムを補完する顔料成分に）、光沢を与える又は高めるために業界で公知の顔料を付加することにより適合させることができる。
【００２４】
この目的のための１つの可能性は、中空又は中実のプラスチック顔料又はそのような顔料の混合物を比較的高い割合、通常５〜５０、好ましくは５〜２０乾燥重量部の範囲で含むことである。中実又は中空の粒子ポリマー顔料は、ポリ（メチルメタクリレート）、ポリ（２−クロロエチルメタクリレート）、ポリ（イソプロピルメタクリレート）、ポリ（フェニルメタクリレート）、ポリアクリロニトリル、ポリメタクリロニトリル、ポリカーボネート、ポリエーテルエーテルケトン、ポリイミド、アセタール、ポリフェニレンサルファイド、フェノール樹脂、メラミン樹脂、ユリア樹脂、エポキシ樹脂、ポリスチレンラテックス、ポリアクリルアミド、及びこれらの合金（ａｌｌｏｙｓ）、ブレンド、混合物及び誘導体からなる群から選択できる。粒子ポリマー顔料は、修飾ポリスチレンラテックスであってもよい。それは、また、スチレン−マレイン酸共重合体ラテックス（ＳＭＡ）及び／又はスチレン−マレイミド共重合体ラテックス（ＳＭＩ）をベースとすることもでき、好ましくは、ほとんど、約２００℃の範囲のガラス転移温度を持つスチレン−マレイミド共重合体ラテックス（ＳＭＩ）だけをベースとすることができる。粒子の９０％以上が０．５μｍより小さいような粒度分布を有する、好ましくは粒子の９０％が０．０５〜０．３μｍ、特に０．１〜０．２μｍの大きさを持つような粒度分布を有するポリマー顔料、又は空胞化したポリマー顔料の場合は約０．６μｍのメジアン粒径を有するものを使用することができる。
【００２５】
これにかえて、又はこれに加えて、コーティング組成物中のＰＣＣ（好ましくは上記定義したような特性を有する）の相対的割合を、８０乾燥重量部の値まで、好ましくは２０〜７０乾燥重量部になるように増やすことによって、光沢を高めることが可能である。
【００２６】
また、（上記可能性に加えて、又はそれらの代わりとして）例えばＯＭＹＡから入手可能で、以下実験セクションで説明する例えばＨＣ  ９５又はＳｅｔａｃａｒｂ  ＨＧ等の微粒子重質炭酸カルシウムのような（メジアン粒径が０．５μｍをはるかに下回る）微粒子顔料を、通常比較的高い割合で含むことによって、光沢を高めることもできる。これらの微粒子顔料は、ＰＣＣについての上記の割合で存在することができる。
【００２７】
好ましくは、高光沢グレードの場合、顔料成分は、実質的に粗顔料ではなく、通常１μｍを超えるメジアン粒径を有する顔料ではないことを意味する。
【００２８】
マット紙では、通常、最終紙はカレンダー処理されないか又はごくわずかしかカレンダー処理されない。中間光沢では、最終紙は好ましくはカレンダー処理され、高光沢では、紙は好ましくは、５０〜２００Ｎ／ｍｍの範囲のニップライン圧、最も好ましくは５０℃を超える高カレンダー処理温度で、数個のニップを用いて強力にカレンダー処理される。
【００２９】
既に上で要点を述べたように、本印刷シートは、オフセット印刷用に作られる。従って、インクジェット紙とは対照的に、本印刷シートは、具体的には、枚葉給紙又はロールオフセット印刷で使用されるような通常のインキを吸い取るために作られており、インクジェット印刷で使用されるような、本印刷シートでの受入がそれほど魅力的ではない印刷インキのためのものではない。市販のオフセット印刷インクは、通常、全表面エネルギーが約２０〜２８ｍＮ／ｍ（平均約２４ｍＮ／ｍ）、全表面エネルギーの分散部分が９〜２０ｍＮ／ｍ（平均約１４ｍＮ／ｍ）の範囲にあることを特徴とする。表面エネルギーの値は、０．１秒、Ｆｉｂｒｏｄａｔ  １１００，  Ｆｉｂｒｏ  Ｓｙｓｔｅｍｓ，  Ｓｗｅｄｅｎで測定した。他方、市販のインクジェット印刷インキは、全表面エネルギーが（より高く）約２８〜３１ｍＮ／ｍ（平均約３１ｍＮ／ｍ）、全表面エネルギーの分散部分が２８〜３１ｍＮ／ｍ（平均約３０ｍＮ／ｍ）の範囲にあるため、全エネルギーの極性部分が非常に低い（平均約１ｍＮ／ｍ）ことを特徴とする。従って、他の好ましい実施形態によると、受像コーティング層の全表面エネルギーは、オフセットインクの表面エネルギー特性にマッチしているため、表面エネルギーが、例えば、３０ｍＮ／ｍ以下、好ましくは２８ｍＮ／ｍ以下である。これは、全表面エネルギー値が少なくとも４０ｍＮ／ｍ、最大約６０ｍＮ／ｍである典型的なインクジェット紙とは対照的である。さらに好ましくは、受像コーティング層の全表面エネルギーの分散部分が１８ｍＮ／ｍ以下、好ましくは１５ｍＮ／ｍ以下である。また、これは、分散部分が通常２０ｍＮ／ｍを軽く超え、６０ｍＮ／ｍさえもあるインクジェット紙の値とは全く対照的である。
【００３０】
既に上で述べたように、コーティング組成物はバインダ成分を含む。バインダ成分は、顔料成分１００部に対し、例えば７〜１２乾燥重量部を成す。３０部までのより高いバインダ含有量は、例えばシリカゲル又は沈降シリカを、シリカ成分として大量に使用する場合には有益である。バインダは、通常、単独のバインダタイプ、又は、異なるもしくは同種のバインダの混合物となるように選んでも良い。このようなバインダは、例えば、ラテックス、特にスチレン−ブタジエン、スチレン−ブタジエン−アクリロニトリル、スチレン−アクリル、特にスチレン−ｎ−ブチルアクリル共重合体、スチレン−ブタジエン−アクリルラテックス、アクリレートビニルアセテート共重合体、澱粉、ポリアクリル酸塩、ポリビニルアルコール、ソイ（ｓｏｙ）、カゼイン、カルボキシメチルセルロース、ヒドロキシメチルセルロース及び共重合体、及びこれらの混合物からなる群から選択することができ、好ましくは、アニオン性コロイド分散製品として提供される。特に好ましくは、例えば、ブチルアクリレート、スチレン及び必要であればアクリロニトリルをベースとするアクリル酸エステル共重合体をベースとするラテックスである。ＢＡＳＦ（ドイツ）から入手可能なＡｃｒｏｎａｌ又はＢａｓｏｎａｌタイプ、又はＰｏｌｙｍｅｒＬａｔｅｘ（ドイツ）から入手可能な他のＬｉｔｅｘタイプのバインダが可能である。
【００３１】
バインダに加えて、添加剤があってよく、通常コーティング組成物中に、例えば、当業者に公知の、消泡剤、着色剤、光沢剤、分散剤、増粘剤、保水剤、防腐剤、架橋剤、潤滑剤及びｐＨ調整剤等、又はこれらの混合物から選択される添加剤があってもよい。
【００３２】
受像コーティングは、基材の両面に設けてもよく、各面又は片面だけで、５〜１５ｇ／ｍ２の範囲の塗工量で塗布してもよい。フルコート紙は、８０〜４００ｇ／ｍ２の範囲の重量であってよい。好ましくは、基材は上質紙基材である。
【００３３】
既に上で説明したように、加工及び再印刷のための時間は、大幅に軽減されなければならない。従って、他の好ましい実施形態によると、本印刷シートは、３０分未満以内、好ましくは１５分未満以内に再印刷可能であり、１時間未満以内、好ましくは０．５時間未満以内に加工可能であることを特徴とする。本明細書において、再印刷可能とは、印刷されたシートを、ブロッキング、マーキング、スミアリング等の不利益な副作用なしに、反対面に印刷するための２回目の印刷工程に送り込むことが可能であることを意味する。本明細書において、加工可能であるとは、製紙業で周知の加工段階に入る（ｕｎｄｅｒｇｏ）ことができることを意味する（加工には、印刷シートの回転、シャフリング、折り、筋つけ、切断、穴開け、製本及び包装等が含まれる）。
【００３４】
本発明は、さらに、上に説明したような印刷シートの製造方法に関する。本方法は、１以上の中度から強度のオキソニウムイオン（Ｈ３Ｏ＋）供与体、及び場合によりガス状の二酸化炭素での処理の結果、ナノサイズの表面及び内部（細孔）構造改質を持つ微粒子重質炭酸カルシウムを上記量含むコーティング組成物を、非コートの、プレコートの、又はコートした紙基材上、好ましくは上質紙ベースに、カーテンコーター、ブレードコーター、ロールコーター、スプレーコーター、エアーナイフ、キャストコーティングを用いて、又はメタリングサイズプレスにより塗布することを特徴とする。その紙の得ようとする光沢により、塗工紙をカレンダー処理してもよい。可能なカレンダー処理条件は、以下の通りである：２００〜２０００ｍ／分の範囲の速度、５０〜５００Ｎ／ｍｍの範囲のニップ負荷、室温を超える、好ましくは６０℃を超える、さらにより好ましくは７０〜９５℃の範囲の温度で、１〜１５のニップを使用する。
【００３５】
さらに、本発明は、上で定義した印刷シートの、枚葉給紙又はロールオフセットプリント工程での使用に関する。このような工程では、好ましくは、再印刷及び／又は加工が、１時間未満以内、好ましくは０．５時間未満以内に起こり、さらに上で概説したように、オフセットパウダー及び／又はオーバープリントワニスがいらない、又は必要性が低い。
【００３６】
本発明のさらなる実施形態は、従属請求項で概説される。
【図面の簡単な説明】
【００３７】
【図１】図１は塗工印刷シートの概略断面を示す。
【発明を実施するための形態】
【００３８】
添付の図には、本発明の好ましい実施例を示す。
図面（本発明の目下の好ましい実施形態を説明するためであって、それを制限するためのものではない）を参照すると、図１は、塗工印刷シートの概略図を示す。塗工印刷シート４は、両面を層で塗工されており、これらの層が受像コーティングを構成する。この特定の場合においては、塗工印刷シートの最も外側のコーティングを形成するトップコーティング３が設けられている。このトップ層３の下に、第２の層２が設けられている。時には、この第２の又は中間コート層の下に、さらなる第３の層があり、これは、適当なコーティングであってもサイジング層であってもよい。
【００３９】
通常、この種の塗工印刷シートは、８０〜４００ｇ／ｍ２の範囲、好ましくは１００〜２５０ｇ／ｍ２の範囲の坪量（ｂａｓｅ  ｗｅｉｇｈｔ）を有する。例えば、トップ層は、３〜２５ｇ／ｍ２の範囲、好ましくは４〜１５ｇ／ｍ２の範囲、最も好ましくは約６〜１２ｇ／ｍ２の総乾燥塗工量を有する。第２の層は、同じ範囲又はそれ未満の総乾燥塗工量を有することができる。片面のみ、又は図１のように両面に、受像コーティングを設けてもよい。
【００４０】
この明細書の主要な目的は、迅速な物理的インクセット及び迅速な化学的インク乾燥性能のためのマットな塗工印刷シート（中間及び高光沢なものも）を提供することであり、好ましくはインクスカフがなく、パウダーレス印刷が可能で、魅力的で興味を引く印刷イメージを有する、標準インキと組み合わせた枚葉給紙オフセット又はロールオフセット紙用の、理想的な高速加工用途に適した（例えば、折り及び切断時のブロッキング又はマーキングなしの）塗工印刷シートを提供することである。
【００４１】
分析試験及び方法（短時間インクセット、多色インクセット、化学的インク乾燥、インキスカフ／乾燥インク摩擦等の結果についてこの実験セクションで述べる）、切断及び折り等の加工試験に関しては、特に、ここで用いられる同じ方法が詳細に述べられている文献ＷＯ−Ａ−２００７／００６７９４及びＷＯ−Ａ−２００７／００６７９６を参照する。
【００４２】
実験、第１部：
表１は、用意した異なるマット試験紙を示す。８枚の異なる紙を、表１に挙げた組成物を用いた中間（Ｍ）及びトップ（Ｄ）コーティングの塗布のため、試験コーターを用いて作成した。コーティング組成物を、６５〜６９％の固形分に調整した。コーティングは、中間コーティング組成物が特に与えられていない場合には、以下の第２セクション（表２）でより詳細に概説されるＭ１２ｒｅｆとして与えられた第２シリーズの実験に具体的に記載されたものと同一の中間コート層を有するとし、標準的なプレコート上質紙に塗布される。ｒｅｆと示された実験は、比較目的のための本発明外の参照コーティングである。全ての紙は、２５〜４０％の範囲のＴＡＰＰＩ  ７５°光沢度及び約１３５ｇ／ｍ２の坪量を有する。中間コーティングは、約１２ｇ／ｍ２の坪量で塗布し、トップコーティングは約１２ｇ／ｍ２の坪量で塗布した。
【００４３】
【表１】
0005599713.tif 000002
第１の、試験紙の組成物及び結果：
Ｍは中間コート層の組成物を示し、Ｄはトップコート層の組成物を示す。同じ数字は同じ実験紙を示し、中間コートが与えられてない場合、Ｍ１２ｒｅｆとして表２に示される中間コートを使用した。
【００４４】
成分：
ＨＣ  ９０：  例えばＯＭＹＡ（スイス）から入手可能な重質炭酸カルシウム顔料「ＨＹＤＲＯＣＡＲＢ  ＨＣ  ９０  ＧＵ」は、０．７〜０．８μｍの範囲のメジアン粒径を有し、粒度分布は、粒子の約９０％が２μｍより小さく、粒子の約６６％が１μｍより小さい。
ＨＣ  ６０：  例えばＯＭＹＡ（スイス）から入手可能な重質炭酸カルシウム顔料「ＨＹＤＲＯＣＡＲＢ  ＨＣ  ６０  ＧＵ」は、１〜２μｍの範囲のメジアン粒径を有し、粒度分布は、粒子の約６０％が２μｍより小さく、粒子の約３７％が１μｍより小さい。
ＳＣ  ＨＧ：  例えばＯＭＹＡ（スイス）から入手可能な重質炭酸カルシウム顔料「ＳＥＴＡＣＡＲＢ  ＨＧ  ＧＵ」は、０．４〜０．６μｍの範囲のメジアン粒径を有し、粒度分布は、粒子の約９８％が２μｍより小さく、粒子の約９０％が１μｍより小さい。
ＨＣ  Ｖ７０  Ｒ２４０：  １以上の中度から強度のオキソニウムイオン（Ｈ３Ｏ＋）供与体で処理し、及び場合によりガス状の二酸化炭素でさらに処理した結果、特別な表面及び内部構造改質を持つ微粒子重質炭酸カルシウムは、約２μｍのメジアン径、及び約４０ｍ２／ｇの比表面積（ＢＥＴ）及び０．０５μｍの平均内部細孔径を有するいわゆるローズタイプであり、商品名Ｈｙｄｒｏｃａｒｂ  Ｖ７０  Ｒ２４０でＯＭＹＡ（スイス）から入手可能である。
Ｍｉｒａｇｌｏｓｓ  ９０：  ＢＡＳＦ（ドイツ）から入手可能な微粒子カオリン顔料で、９２パーセントのＳｅｄｉｇｒａｐｈ粒径が１μｍ未満である。
Ｓｙｌｏｉｄ：  Ｇｒａｃｅ  Ｄａｖｉｄｓｏｎ（ドイツ）から、Ｓｙｌｏｉｄ  ７２又はＳｙｌｏｉｄ  ２４４又はＳｙｌｏｉｄ  Ｃ８０３の商品名で入手可能な非晶質シリカゲルで、全細孔容積約１．１〜２．０ｍｌ／ｇ、マイクロメートルでのメジアン粒径約３．１〜６μｍ、表面積（ＢＥＴ）３００〜３９０ｍ２／ｇでアニオン表面電荷をもつ。
Ｍｉｓｔｒｏｂｏｎｄ：  Ｔａｌｃ  ｄｅ  Ｌｕｚｅｎａｃ（フランス）から、商品名Ｍｉｓｔｒｏｂｏｎｄ  Ｃ又はほぼ同等のＭｉｓｔｒｏｂｏｎｄ  Ｒ１０Ｃで入手可能な、表面処理済み微結晶滑石で、メジアン粒径約２．９μｍ、約９５％の粒子が１１μｍより小さいような粒度分布を有し、約１１ｍ２／ｇの表面積（ＢＥＴ）をもつ。９８％を超える滑石を含み（残りは例えば緑泥石０．５％、ドロマイト１％）、モース硬度が１である。前記表面処理は、第１級のアミノ−アルキル官能基を含む有機官能性シラン成分（いわゆるカップリング剤）を含む。
ＰＣＣ：  好ましくは針状粒子構造の、微粒無孔沈降炭酸カルシウムであり、スティープな粒度分布（Ｓｅｄｉｇｒａｐｈ  ５１００）を有する。つまり、約８５〜９５％が１μｍより小さく、約６５〜７５％が０．５μｍより小さく、約２５〜３５％が０．２μｍより小さい。メジアン粒径は０．２〜０．５μｍである。現在入手可能なものとしては、例えば、Ｓｐｅｃｉａｌｔｙ  Ｍｉｎｅｒａｌｓ  Ｉｎｃ．（米国）の商品名Ｏｐａｃａｒｂ  Ａ４０等である。
Ａｃｒｏｎａｌ：  スチレン及びアクリル酸エステルをベースとした共重合体の水分散液であるバインダで、ＢＡＳＦ（ドイツ）から入手可能である。
Ｂａｓｏｎａｌ：  モノマーの、アクリロニトリル、ブタジエン、アクリル酸ブチル及びスチレンをベースとした、マルチモノマー概念（ｍｕｌｔｉ−ｍｏｎｏｍｅｒ  ｃｏｎｃｅｐｔ）によるバインダであり、ＢＡＳＦ（ドイツ）から入手可能である。
添加剤：  必要に応じ、複数の添加剤が加えられる。特に、当業者に公知の、ポリビニルアルコール（ＰＶＡＬ）、分散剤、光沢剤、増粘剤、消泡剤等である。
【００４５】
例えば、トップコーティング（Ｄ３及びＤ４）が変わらない、２つの実験３及び４のインクセット特性を比較すると、実験４のような相対的により微細な炭酸カルシウム顔料（ＨＣ６０の代わりにＨＣ９０）を中間コーティングに使用する場合、実験３に比べ極めて速い短時間及び多色インクセット特性を示すため、これらのインクセット特性は改善可能なことがわかる。
【００４６】
実験４及び実験５（参照）間のインクセット特性を比較すると、中間コーティング及びトップコーティングに特定の顔料ＨＣ  Ｖ７０  Ｒ２４０が同時に存在することにより、シリカゲルを２倍の量で含む参照に比べて、極めて速い短時間及び多色インクセット特性等の性能向上さえも可能であることがわかる。
【００４７】
共に同程度の短時間及び多色インクセット値を有する、参照実験５及び実験８の間のインクセット特性の比較により、明らかに、実際、トップコーティングに存在するＨＣ  Ｖ７０  Ｒ２４０がトップコーティングの顔料成分中のシリカゲルに効果的に置き換われることを実証している。実験９及び１１と実験５のさらなる比較は、参照に比べて著しく改善された短時間及び多色インクセット特性さえ示し、提案するマット紙では、トップコーティング中のＨＣ  Ｖ７０  Ｒ２４０が、短時間及び多色インクセット特性に対し非常に有益な特性を与えることがわかる。
【００４８】
実験、第２部：
表２は、用意したさらなる試験紙を示す。５枚の異なるマット紙を、表２に挙げた組成物を用いた中間（Ｍ）及びトップ（Ｄ）コーティングの塗布のため、試験コーターを用いて作った。コーティング組成物を、６５〜６８％の固形分に調整した。コーティングを、標準的なプレコート上質紙に塗布した。ｒｅｆと示された実験は、比較目的のための、本発明外の参照コーティングである。全ての紙は、２０〜３０％の範囲のＴＡＰＰＩ  ７５°光沢度及び約１３５ｇ／ｍ２の坪量を有する。中間コーティングは、約１２ｇ／ｍ２の坪量で塗布され、トップコーティングは約１２ｇ／ｍ２の坪量で塗布された。
【００４９】
【表２】
0005599713.tif 000003
第２の、試験紙の組成物及び結果：
Ｍは中間コート層の組成物を示し、Ｄはトップコート層の組成物を示す。同じ数字は同じ実験紙を示す。
【００５０】
中間及びトップコーティング両方の１０部のＨＣ  Ｖ７０  Ｒ２４０をベースに（ｂａｓｅｄ  ｏｎ）、トップコーティングにシリカを５部有するもの（ｃｏｎｃｅｐｔ）（実験１８）と参照実験１２とを比べると、概して、短時間及び多色インクセットとインクスカフが、ほぼ同等の速いレベルにあることがわかる。従って、実際に、ＨＣ  Ｖ７０  Ｒ２４０は、トップコーティング中に組み込まれたシリカ顔料を部分的に置き換えることが効果的に可能であり、トップコーティングだけでなく、中間コーティング中にもＨＣ  Ｖ７０  Ｒ２４０を組み込むことが好ましいことがわかった。
【００５１】
実際に、実験１８及び１９との比較は、中間コーティングにＨＣ  Ｖ７０  Ｒ２４０を有しない実験１９は実験１８より明らかに劣っていることを示し、中間コーティング中のＨＣ  Ｖ７０  Ｒ２４０の存在が、最終紙を全般的に速い短時間及び多色インクセット特性にするのに重要であることを示す。
【００５２】
シリカをさらに一層置き換えること（ｃｏｎｃｅｐｔ）（実験１４、顔料成分中のシリカの含有量は極めて小さい）は、参照実験１２とインクセット特性を比較すると、ほぼ同等の速い短時間及び多色インクセット特性を示す。
【００５３】
加えて、ＨＣ  Ｖ７０  Ｒ２４０にとって望ましいマトリックスを提供する、特別な、好ましくは針状の沈降炭酸カルシウム（ＰＣＣ）を含んで、全くシリカを含まないこと（実験１５）は、参照実験１２と比較して、多色インクセット値が向上し、同等の短時間インクセットを示す。トップコーティング中に表面処理したＭｉｓｔｒｏｂｏｎｄ  Ｒ１０Ｃをも５〜７部組み込んだ両実験１２及び１５のインクスカフは、魅力的なほどに低い。
【００５４】
表２の紙の、商業印刷及び加工試験では、参照紙Ｍ１２／Ｄ１２に比べ、特に紙Ｍ１５／Ｄ１５は（とはいえ表２の他の紙でも）、一般的な印刷適性特性の領域（例えば、魅力ある印刷イメージ、良好な表面、良好なソリッド及びスクリーン均一性、低いバックトラップモットル及び二色モットル）において完全に同等の特性に近く、低いインクスカフ（表面処理した滑石の存在のため）、優れた加工性（例えば、ブロッキング試験及び折り試験時のマーキングがない）、パウダーレス印刷できること、Ｆｏｇｒａ試験による速い短時間及び多色インクセット挙動及び速い化学インク乾燥挙動において同等近い性能を示す。
【００５５】
実験、第３部：
上述のコーティング配合では、マット紙に対し上に規定した範囲の光沢度を有する紙となり、ＴＡＰＰＩ  ７５°光沢度は２０〜３０％の範囲にある。このさらなる実験セクションでは、コーティングをより高い光沢、つまりＴＡＰＰＩ  ７５°光沢度が明細書の導入部で定義した中間光沢、又は高光沢でさえあるように調整される。従って、それに応じて、表３には、中間コート層（Ｍ）及びトップコート層（Ｄ）用の３つのさらなるコーティング組成物を挙げた。５０〜２００Ｎ／ｍｍのライン圧で７〜１１ニップを用いてのカレンダー処理を、５０〜９０℃の温度で行った。
【００５６】
【表３】
0005599713.tif 000004
第３の、光沢のあるグレードの試験紙の組成物及び結果：
Ｍは中間コート層の組成物を示し、Ｄはトップコート層の組成物を示す。同じ数字は同じ実験紙を示す。
【００５７】
第３シリーズ用のさらなる成分：
ＨＣ  ９５：  例えばＯＭＹＡ（スイス）から入手可能な重質炭酸カルシウム顔料「ＨＹＤＲＯＣＡＲＢ  ＨＣ  ９５  ＧＵ」は、約０．４μｍの範囲にメジアン粒径を持ち、粒度分布は、粒子の約９５％が２μｍより小さく、粒子の約７８％が１μｍより小さい分布である。
プラスチック顔料：  Ｒｏｈｍ  ｕｎｄ  Ｈａａｓ（ドイツ）から入手可能な顔料Ｒｏｐａｑｕｅ  ＢＣ−６４３を使用した。これは、粒径０．６μｍ、空隙容量４３％のスチレンアクリル酸ポリマー顔料である。代わりに、Ｔｈｅ  Ｄｏｗ  Ｃｈｅｍｉｃａｌ  Ｃｏｍｐａｎｙから入手可能なＤＰＰ  ３７１０を使用することもできる。これは、微細固体粒子ポリマー（修飾ポリスチレンラテックス）であり、ｐＨ５．５で４８％水中エマルジョン、ブルックフィールド粘度（スピンドル２）１００ｍＰａ未満として市販されている。メジアン粒径は０．１４μｍである。
【００５８】
表３に挙げた紙は、より高い光沢度を有し、紙２０は７５％の範囲にＴａｐｐｉ  ７５°光沢度を有し、紙２１ではついに（ａｔ  ｌａｓｔ）８５％の範囲に光沢度を持ち、紙２２は７０％の範囲に光沢度を有する。セクション１及び２で上に挙げたようなインクセット、加工性等のような他の特性に関しては、前のセクションと同じく、実質的に魅力的であるままである。最後の紙を除いて、Ｔａｐｐｉ  ７５°光沢を、微粒子顔料及び／又はプラスチック顔料の割合を高めることにより、適応させることができるのがわかる。
【００５９】
実験、第４部：
このさらなる第４の実験セクションでは、コーティングをさらに印刷特性の向上に適応させた。従って、それに応じて、表４には、中間コート層用のコーティング組成物をさらに１つ（Ｍ３６、中間層として両方のトップコート層に用いた）、及び、トップコート層用にさらに２つ（Ｄ４０、Ｄ４１）を挙げた。５０〜２００Ｎ／ｍｍのライン圧で７〜１１ニップを用いてのカレンダー処理を、５０〜９０℃の温度で行った。紙は１３５ｇ／ｍ２、両面をコートした。
【００６０】
【表４】
0005599713.tif 000005
第４の試験紙、マットグレードの組成物及び結果：
Ｍは中間コート層の組成物を示し、Ｄはトップコート層の組成物を示す。同じ数字は同じ実験紙を示す。
【００６１】
第４シリーズ用のさらなる成分：
ＰＣＣ  Ｐｒｅｃａｒｂ  ７２０：  例えばＳｃｈａｅｆｅｒ  Ｋａｌｋ  ＧｍｂＨ  ＆  Ｃｏ  ＫＧ（ドイツ）から入手可能な沈降炭酸カルシウム顔料「ＰＲＥＣＡＲＢ  ７２０」は、約０．５μｍの範囲にメジアン粒径を持ち、粒度分布は、粒子の約８４％が１．５４μｍより小さく、粒子の約５０％が０．４９μｍより小さく、粒子の約１６％が０．３１μｍより小さいような分布である。言い換えれば、約７５％が１μｍより小さい。
【００６２】
表４に挙げたマット紙は、１５〜２５％Ｔａｐｐｉ  ７５°光沢の範囲に、光沢度を持つ。印刷光沢は、５０〜６０％Ｔａｐｐｉ  ７５°光沢の範囲であり、両用紙とも、表５に集約したように、速いセットオフを示す。用紙は、ピッキングを示さず、インク耐摩擦性（ｉｎｋ  ｒｕｂ  ｒｅｓｉｓｔａｎｃｅ）は高く（ウェットインクラブ、ホワイトガス試験及びインク耐摩擦性）、ブロッキングもなく、多色インクセットも速い（表５参照）。
【００６３】
【表５】
0005599713.tif 000006
第４セクションの紙の印刷特性。両用紙は表４の同じ中間層Ｍ３６を有する。
【００６４】
セクション１及び２で上に挙げたような、加工可能性等の他の特性に関しては、前のセクションと同じく、実質的に魅力的であるままである。用紙は、赤外線乾燥又は印刷パウダーを使用せずに印刷できた。ここで、コーティング組成物は、実際に速い乾燥特性に寄与するシリカゲル（Ｓｙｌｏｉｄ）を少量だけ含んでもよい（Ｄ４１）が、シリカゲルなしでも（Ｄ４０）、良好な印刷特性をより魅力的な費用で得ることができる。
【図１】
0005599713.tif 000007